(57)【要約】【課題】光取り出し効率の向上と低透湿性の両立を可能とする発光装置、これを備えた電子機器を提供すること。【解決手段】素子基板２３Ａ上に形成された有機発光層１２を含む複数の画素と、複数の画素を覆う封止膜１７と、封止膜１７を介して画素を覆うマイクロレンズ１８と、複数のマイクロレンズ１８を覆う平坦化層２０と、平坦化層２０上において画素ごとに形成されたカラーフィルター層２２とを少なくとも備え、マイクロレンズ１８の屈折率が、平坦化層２０の屈折率よりも大きいことを特徴とする。【選択図】図３
2012216454.tif 000002
【特許請求の範囲】
【請求項１】
基板と
前記基板上に形成された有機発光層を含む複数の画素と、
前記複数の画素を覆う封止膜と、
前記封止膜を介して前記画素を覆うマイクロレンズと、
複数の前記マイクロレンズを覆う平坦化層と、
前記平坦化層上において前記画素ごとに形成されたカラーフィルターと、を備え、
前記マイクロレンズの屈折率が、前記平坦化層の屈折率よりも大きいことを特徴とする発光装置。
【請求項２】
前記マイクロレンズの屈折率が１．６以上１．９以下を満たし、
前記平坦化層の屈折率が１．２以上１．５以下で形成されていることを特徴とする請求項１に記載の発光装置。
【請求項３】
前記平坦化層がＳｉＯ（酸化シリコン）を骨格とした無機膜あるいは有機膜と前記無機膜のハイブリッド膜であることを特徴とする請求項１に記載の発光装置。
【請求項４】
前記マイクロレンズがフッ素系の樹脂であること特徴とする請求項１に記載の発光装置。
【請求項５】
前記マイクロレンズが無機のナノ粒子を混入した樹脂であること特徴とする請求項１に記載の発光装置。
【請求項６】
前記マイクロレンズの弾性率が０．１ＧＰａ以上１０ＧＰａ以下であることを特徴とする請求項１に記載の発光装置。
【請求項７】
前記マイクロレンズの立ち上がり角度が５°以上７０°以下であることを特徴とする請求項１に記載の発光装置。
【請求項８】
前記封止膜が酸化珪素、窒化珪素、酸化窒化珪素、酸化アルミニウムのうちの少なくとも１つを含むことを特徴とする請求項１に記載の発光装置。
【請求項９】
前記平坦化層と前記カラーフィルターの間に第２の封止層が設置されることを特徴とする請求項１乃至８のいずれか一項に記載の発光装置。
【請求項１０】
前記マイクロレンズがシリンドリカルレンズであることを特徴とする請求項１乃至９のいずれか一項に記載の発光装置。
【請求項１１】
請求項１乃至１０のいずれか一項に記載の発光装置を備えたことを特徴とする電子機器。
【発明の詳細な説明】
【技術分野】
【０００１】
本発明は、発光装置および当該発光装置を備えた電子機器に関する。
【背景技術】
【０００２】
近年、自発光素子である有機ＥＬ素子を画素として用いた有機ＥＬ装置の開発が進められている。有機ＥＬ装置は、高輝度、低消費電力で高速応答が可能であり、有機化合物の多様性により多色化が容易であると考えられることから、フルカラーディスプレイ等への応用が期待され、盛んに研究開発が行なわれている。
【０００３】
フルカラーディスプレイの作製に必要な３原色を得る方法としては、白色発光層とカラーフィルターとを組み合わせる方法（カラーフィルター方式；特許文献１参照）、３原色の発光層を個別に塗り分ける方法（塗り分け方式）等が提案されている。
そのうち、カラーフィルター方式は、塗り分け方式に比べると発光層の塗り分けが不要であり、白色発光層をパネル一面に形成することができることから、プロセス的には容易となる。他方、カラーフィルター方式は、光の利用効率が低く、十分な明るさが得られないという問題がある。そのため、有機ＥＬ素子の光取り出し効率を上げるために様々な取り組みが行われてきている。
【０００４】
例えば、特許文献２では、マイクロレンズアレイを設置し、光取り出し効率を向上させる構造が提案されている。特許文献２の有機ＥＬ装置では、１層の封止膜上にマイクロレンズアレイが形成されている。有機発光層より発した光が空気層との界面にマイクロレンズアレイを形成することにより、空気層との界面での反射が抑えられ、光取り出し効率が向上するといった報告がなされている。
【先行技術文献】
【特許文献】
【０００５】
【特許文献１】特開２００１−１４２４１０号公報
【特許文献２】特開２００４−３９５００号公報
【発明の概要】
【発明が解決しようとする課題】
【０００６】
しかしながら、特許文献２に示す構造では、マイクロレンズアレイ上は中空構造にしないとならないため、その後、直接カラーフィルター層を形成することは困難であるという課題があった。
また、カラーフィルターを設置した後にマイクロレンズアレイを設置する構造も考えられるが、通常、隣り合うカラーフィルターに入った光が空気層との界面で全反射されるのに対し、マイクロレンズアレイにより光が取り出されてしまい、広視野角で混色が発生してしまうという課題があった。
【０００７】
また、特許文献２での封止性能について考えてみると、１層の封止膜だけでは、異物や画素隔壁層による段差などにより部分的にクラックが入りやすく、完全なるバリア性を有することが困難である。
これを回避するために封止膜を重ねた封止構造を採用することも考えられるが、この構造上にマイクロレンズアレイを設置し、その上部にカラーフィルターを設置する構造では、発光素子からマイクロレンズアレイまでの距離が離れるために、隣り合うマイクロレンズアレイに入った光が隣り合うカラーフィルターを通して空気層に取り出されてしまうという課題があった。
【課題を解決するための手段】
【０００８】
本発明は、上述の課題の少なくとも一部を解決するためになされたものであり、以下の形態または適用例として実現することが可能である。
【０００９】
［適用例１］本適用例の発光装置は、基板と前記基板上に形成された有機発光層を含む複数の画素と、前記複数の画素を覆う封止膜と、前記封止膜を介して前記画素を覆うマイクロレンズと、複数の前記マイクロレンズ覆う平坦化層と、前記平坦化層上において前記画素ごとに形成されたカラーフィルターと、を備え、前記マイクロレンズの屈折率が、前記平坦化層の屈折率よりも大きいことを特徴とする。
【００１０】
本適用例によれば、マイクロレンズが有機発光層とカラーフィルターの間に設置され、かつマイクロレンズと有機発光層との距離を非常に近接させることができるため、有機発光層で発光された光が、マイクロレンズにより集光され、その後、カラーフィルターを通過することができる。その結果、広視野角で混色が生じ難く光取り出し効率を向上させた発光装置を提供することができる。
【００１１】
［適用例２］上記適用例に記載の発光装置において、前記マイクロレンズの屈折率が１．６以上１．９以下を満たし、前記平坦化層の屈折率が１．２以上１．５以下で形成されていることを特徴とする。
【００１２】
本適用例によれば、マイクロレンズと平坦化層との間に屈折率差が発生するため、有機発光層で発光された光が、マイクロレンズを透過する際に、正面方向に集光され、その結果、正面方向の光取り出し効率を向上させることができる。
【００１３】
［適用例３］上記適用例に記載の発光装置において、前記平坦化層がＳｉＯ（酸化シリコン）を骨格とした無機膜あるいは有機膜と前記無機膜のハイブリッド膜であることを特徴とする。
【００１４】
本適用例によれば、平坦化層にＳｉＯ（酸化シリコン）を骨格とした無機膜あるいは有機膜と無機膜のハイブリッド膜を用いるため、上記屈折率が１．５以下を実現し、かつ有機平坦化膜に比べ、水分や酸素に対するバリア性が高い膜を用いるため、光取り出し向上と低透湿性の両立を可能とする。
【００１５】
［適用例４］上記適用例に記載の発光装置において、前記マイクロレンズがフッ素系の樹脂であること特徴とする。
【００１６】
本適用例によれば、マイクロレンズにフッ素系の樹脂を用いることにより、アクリル樹脂やエポキシ樹脂に比べ、高い屈折率となるため、上記マイクロレンズの屈折率が１．６以上を得ることが可能となる。
【００１７】
［適用例５］上記適用例に記載の発光装置において、マイクロレンズが無機のナノ粒子を混入した樹脂であること特徴とする。
【００１８】
本適用例によれば、無機のナノ粒子を混入した樹脂を用いることにより、可視光波長より小さい粒子であるため、光散乱や光線透過率を損なうことなく、屈折率を上げることができるため、上記マイクロレンズの屈折率が１．６以上を得ることが可能となる。
【００１９】
［適用例６］上記適用例に記載の発光装置において、前記マイクロレンズの弾性率が０．１ＧＰａ以上１０ＧＰａ以下であることを特徴とする。
【００２０】
本適用例によれば、上記マイクロレンズの形状を作製する上で、膜自体に生じる内部応力が存在したとしても、弾性率が非常に低いため、クラック等の不具合を防止することが可能となる。
【００２１】
［適用例７］上記適用例に記載の発光装置において、前記マイクロレンズの立ち上がり角度が５°以上７０°以下であることを特徴とする。
【００２２】
本適用例によれば、上記マイクロレンズの立ち上がり角度を５°以上７０°以下にすることで、マイクロレンズとしての集光機能を有し、かつ７０°以下であれば、上記平坦化層により平坦化する際に生じるマイクロレンズ立ち上がり部でのクラック等を防止するできるため、光取り出し向上と低透湿性の両立を可能とする。
【００２３】
［適用例８］上記適用例に記載の発光装置において、前記封止膜が酸化珪素、窒化珪素、酸化窒化珪素、酸化アルミニウムのうち少なくとも１つを含むことを特徴とする。
【００２４】
本適用例によれば、上記封止膜に酸化珪素、窒化珪素、酸化窒化珪素、酸化アルミニウムのいずれか、あるいはこれらの材料を組み合わせて用いることにより、光線透過率が高く、かつ薄膜での水分や酸素に対するバリア性が高い膜を用いるため、光取り出し向上と低透湿性の両立を可能とする。
【００２５】
［適用例９］上記適用例に記載の発光装置において、前記平坦化層と前記カラーフィルターの間に第２の封止層が設置されることを特徴とする。
【００２６】
本適用例によれば、上記平坦化層と上記カラーフィルターの間に第２の封止層を設置することにより、例えば上記封止膜に部分的にピンホールが発生したとしても、上記第２の封止層により光線透過率を損なうことなく、水分や酸素に対するバリア性を確保することができるため、光取り出し効率を維持しながら、低透湿性を可能とする。
【００２７】
［適用例１０］上記適用例に記載の発光装置において、前記マイクロレンズがシリンドリカルレンズであることを特徴とする。
【００２８】
本適用例によれば、上記マイクロレンズがシリンドリカルレンズであることにより、レンズとしての効果は、左右方向のみに限定されてしまうが、マイクロレンズを作製するよりもシリンドリカルレンズを作製する方が容易なため、比較的良好な光取り出し効率を有し、安価で歩留まりの高い発光装置を作製できる。
【００２９】
［適用例１１］本適用例の電子機器は、上記適用例に記載の発光装置を備えたことを特徴とする。
【００３０】
本適用例によれば、光取り出し効率の向上と低透湿性の両立を可能とする発光装置を備えた電子機器を提供することができる。
【図面の簡単な説明】
【００３１】
【図１】本実施形態の有機ＥＬ装置の電気的な構成を示す等価回路図である。
【図２】本実施形態における有機ＥＬ装置の構成を模式的に示す平面図である。
【図３】本実施形態における有機ＥＬ装置の構造を模式的に示す断面図である。
【図４】本実施形態における電子機器を示す図である。
【発明を実施するための形態】
【００３２】
まず、本発明の発光装置としての有機ＥＬ装置の実施形態を説明する。
図１は、本実施形態の有機ＥＬ装置の電気的な構成を示す等価回路図である。
図１に示すように、本実施形態の有機ＥＬ装置１は、スイッチング素子として薄膜トランジスター（Ｔｈｉｎ  Ｆｉｌｍ  Ｔｒａｎｓｉｓｔｏｒ、以下ＴＦＴと称する。）を用いたアクティブマトリクス方式である。
有機ＥＬ装置１は、複数の走査線１０１と、各走査線１０１に対して直角に交差する方向に延びる複数の信号線１０２と、各信号線１０２に並列に延びる複数の電源線１０３とからなる配線構成を有し、走査線１０１と信号線１０２との各交点付近に画素領域Ｘが形成されたものである。
もちろん本発明の技術的思想に沿えば、ＴＦＴなどを用いるアクティブマトリクスは必須ではなく、単純マトリクス向けの素子基板を用いて本発明を実施し、単純マトリクス駆動しても全く同じ効果が低コストで得られる。
【００３３】
信号線１０２には、シフトレジスター、レベルシフター、ビデオライン及びアナログスイッチを備えるデータ線駆動回路１００が接続されている。また、走査線１０１には、シフトレジスター及びレベルシフターを備える走査線駆動回路８０が接続されている。
【００３４】
さらに、画素領域Ｘの各々には、走査線１０１を介して走査信号がゲート電極に供給されるスイッチング用ＴＦＴ（スイッチング素子）１１２と、このスイッチング用ＴＦＴ１１２を介して信号線１０２から共有される画素信号を保持する保持容量１１３と、該保持容量１１３によって保持された画素信号がゲート電極に供給される駆動用ＴＦＴ（スイッチング素子）１２３とが設けられている。また、この駆動用ＴＦＴ１２３を介して電源線１０３に電気的に接続したときに該電源線１０３から駆動電流が流れ込む陽極１０と、該陽極１０と陰極１１との間に挟み込まれた発光層（有機発光層）１２とが設けられている。
【００３５】
この有機ＥＬ装置１によれば、走査線１０１が駆動されてスイッチング用ＴＦＴ１１２がオン状態になると、そのときの信号線１０２の電位が保持容量１１３に保持され、該保持容量１１３の状態に応じて、駆動用ＴＦＴ１２３のオン・オフ状態が決まる。そして、駆動用ＴＦＴ１２３のチャネルを介して、電源線１０３から陽極１０に電流が流れ、さらに発光層１２を介して陰極１１に電流が流れる。発光層１２は、これを流れる電流量に応じて発光する。
【００３６】
次に、本実施形態の有機ＥＬ装置１の具体的な態様を、図２、図３を参照して説明する。ここで、図２は有機ＥＬ装置の構成を模式的に示す平面図である。図３は有機ＥＬ装置の構造を模式的に示す断面図である。
【００３７】
まず、図２を参照し、有機ＥＬ装置１の構成を説明する。図２は、基板本体２３上に形成された前述した各種配線，ＴＦＴ，各種回路によって、発光層１２を発光させるＴＦＴ素子基板（以下「素子基板」という。）２３Ａを示す図である。
有機ＥＬ装置１の素子基板２３Ａは、中央部分の実表示領域４（図２中二点鎖線枠内）と、実表示領域４の周囲に配置されたダミー領域５（一点鎖線および二点鎖線の間の領域）とを備えている。
【００３８】
図１に示す画素領域Ｘからは、赤（Ｒ）、緑（Ｇ）または青（Ｂ）のいずれかの光が取り出され、図２に示す本発明の画素としてのサブ画素Ｒ，Ｇ，Ｂが構成されている。実表示領域４においては、サブ画素Ｒ，Ｇ，Ｂがマトリクス状に配置されている。また、サブ画素Ｒ，Ｇ，Ｂの各々は、紙面縦方向において同一色で配列しており、いわゆるストライプ配置を構成している。そして、サブ画素Ｒ，Ｇ，Ｂが一つのまとまりとなって、表示単位画素が構成されており、該表示単位画素はサブ画素Ｒ，Ｇ，Ｂの発光を混色させてフルカラー表示を行うようになっている。
【００３９】
実表示領域４を挟んだ左右両側であってダミー領域５の下層側には、それぞれ走査線駆動回路８０が配置されている。また、実表示領域４の上方側であってダミー領域５の下層側には、検査回路９０が配置されている。この検査回路９０は、有機ＥＬ装置１の作動状況を検査するための回路であって、例えば検査結果を外部に出力する検査情報出力手段（不図示）を備え、製造途中や出荷時における有機ＥＬ装置１の品質、欠陥の検査を行うことができるように構成されている。
【００４０】
（断面構造）
次に、図３を参照して、有機ＥＬ装置１の断面構造を説明する。
図３に示すように、有機ＥＬ装置１は、陽極１０と陰極１１（一対の電極）の間に発光層１２（有機発光層）を挟持した複数の発光素子２４及び発光素子２４を区切る画素隔壁１３を有する素子基板２３Ａと、この素子基板２３Ａに対向配置された封止基板３１と、を有している。
本実施形態における有機ＥＬ装置１は、いわゆる「トップエミッション構造」の有機ＥＬ装置である。トップエミッション構造は、光を素子基板２３Ａ側ではなく封止基板３１側から取り出すため、素子基板２３Ａに配置された各種回路の大きさに影響されず、発光面積を広く確保できる効果がある。そのため、電圧及び電流を抑えつつ輝度を確保することが可能であり、発光素子の寿命を長く維持することができる。
【００４１】
（素子基板）
図３に示すように、有機ＥＬ装置１は、前述した各種配線（例えば、ＴＦＴ等）が形成された素子基板２３Ａ上に、窒化珪素等からなる無機絶縁層１４が被覆されている。また、無機絶縁層１４にはコンタクトホール（不図示）が形成され、前述した陽極１０が駆動用ＴＦＴ１２３に接続されている。無機絶縁層１４上にはアルミ合金等からなる金属反射板１５が内装された平坦化層１６が形成されている。
この平坦化層１６上には、陽極１０と陰極１１とが発光層１２を挟持して形成され、発光素子２４を構成している。また、この発光素子２４を区分するように絶縁性の画素隔壁１３が配置されている。
【００４２】
本実施形態において、陽極１０は、仕事関数が５ｅＶ以上の正孔注入層の高いＩＴＯ（Ｉｎｄｉｕｍ  Ｔｈｉｎ  Ｏｘｉｄｅ；インジウム錫酸化物）等の金属酸化物導電膜が用いられる。
なお、本実施形態においては、トップエミッション構造のため、陽極１０は必ずしも光透過性を有する材料を用いる必要はなく、アルミ等からなる金属電極を用いてもよい。この構成を採用した場合は、前述した金属反射板１５は設けなくてよい。
【００４３】
陰極１１を形成するための材料としては、本実施形態はトップエミッション構造であることから光透過性を有する材料である必要があり、透明導電材料が用いられる。透明導電材料としては、ＩＴＯが好適とされるが、これ以外にも、例えば酸化インジウム・酸化亜鉛系アモルファス透明導電膜（Ｉｎｄｉｕｍ  Ｚｉｎｃ  Ｏｘｉｄｅ：ＩＺＯ／アイ・ゼット・オー（登録商標））等を用いることができる。なお、本実施形態ではＩＴＯを用いるものとする。
【００４４】
また、陰極１１は、電子注入効果の大きい（仕事関数が４ｅＶ以下）材料が好適に用いられる。例えば、カルシウムやマグネシウム、ナトリウム、リチウム金属、又はこれらの金属化合物である。金属化合物としては、フッ化カルシウム等の金属フッ化物や酸化リチウム等の金属酸化物、アセチルアセトナトカルシウム等の有機金属錯体が該当する。また、これらの材料だけでは、電気抵抗が大きく電極として機能しないため、発光部分を避けるようにアルミニウムや金、銀、銅などの金属層をパターン形成したり、ＩＴＯや酸化錫などの透明な金属酸化物導電層を組み合わせた積層体としてもよい。なお、本実施形態では、フッ化リチウムとマグネシウム−銀合金、ＩＴＯの積層体を、透明性が得られる膜厚に調整して用いるものとする。
【００４５】
発光層１２は、白色に発光する白色発光層を採用している。この白色発光層は、真空蒸着プロセスを用いて素子基板２３Ａの全面に形成されている。白色発光材料としては、スチリルアミン系発光材料，アントラセン系ドーパミント（青色）、或いはスチリルアミン系発光材料，ルブレン系ドーパミント（黄色）が用いられる。
なお、発光層１２の下層にトリアリールアミン（ＡＴＰ）多量体正孔注入層やＴＤＰ（トリフェニルジアミン）系正孔輸送層を成膜し、発光層１２の上層にアルミニウムキノリノール（Ａｌｑ３）層（電子輸送層）を成膜することが好ましい。
【００４６】
また、素子基板２３Ａ上には、発光素子２４及び画素隔壁１３を被覆するように封止膜１７が形成されている。
この封止膜１７は、透明性や密着性、耐水性、ガスバリア性を考慮して酸化珪素、窒化珪素、酸化窒化珪素などの珪素化合物で構成することが望ましい。また、封止膜１７の膜厚は１００ｎｍ以上が好ましく、画素隔壁１３を被覆することで発生する応力によるクラック発生を防ぐため、膜厚の上限は４００ｎｍ以下に設定することが好ましい。
なお、本実施形態においては、封止膜１７を単層で形成しているが、複数層で積層してもよい。例えば、低弾性率の下層と高耐水性の上層とで封止膜１７を構成してもよい。
また、封止膜は、珪素化合物に限らず酸化アルミニウムを用いて構成してもよい。
【００４７】
封止膜１７上には、マイクロレンズ１８が形成されている。
このマイクロレンズ１８は、画素隔壁１３の開口を覆うように配置され、凸状に形成される。このマイクロレンズ１８の形成方法としては、フォトリソグラフィ法やインクジェット法などの塗布方式により、フッ素系樹脂や酸化チタンなどの無機ナノ粒子を混入したアクリル樹脂など屈折率が１．６以上の樹脂を塗布してサブ画素ごとにパターニングする方法が挙げられる。
マイクロレンズ１８にこれらの樹脂をもちいる理由としては、屈折率が高くまた、弾性率が１０ＧＰａ以下と非常に低弾性率化が可能なためである。この結果、素子基板２３Ａの反りや体積膨張により発生する応力を緩和し、不安定な形状の画素隔壁１３からの封止膜１７の剥離を防止する機能を有する。さらに、その上部に配置する平坦化層２０との応力を緩和させるためにマイクロレンズ１８の立ち上がり角度は、７０°以下で作製する。
【００４８】
また、ハイバリア性を求める構造にする場合は、その上部に配置される平坦化層２０に１００ＧＰａ以上の弾性率を求めれるため、マイクロレンズ１８の弾性率を１ＧＰａ以下まで（望ましくは０．１ＧＰａ）可能な限り低くするか、もしくは立ち上がり角度を２０°以下まで（望ましくは５°）可能な限り低角度にする必要がある。
また、マイクロレンズ１８の代わりに断面が円弧状のシリンドリカルレンズ１９を同色のサブ画素に跨ってストライプ状に配置してもよい。
【００４９】
平坦化層２０は、マイクロレンズ１８の形成の際に生じた凹凸部分を埋めるように配置され、さらに、その上面は略平坦に形成される。
このような平坦化層２０の形成方法としては、スピンコート法やスリットコート法などの塗布方式が用いられ、この材料としては、ＳｉＯ（酸化シリコン）を骨格とした無機膜あるいは有機膜と無機膜のハイブリッド膜を用いる。
ＳｉＯ（酸化シリコン）を骨格とした無機膜あるいは有機膜と無機膜のハイブリッド膜は、通常、透過性が高くかつ屈折率が１．４前後であり、マイクロレンズ１８との屈折率差によりマイクロレンズ１８が光学レンズとして機能することができる。このときの屈折率差は、レンズとして機能させるため、大きければ大きいほどよい（０．３以上が好ましい）。そのため、マイクロレンズ１８には、樹脂として可能な１．６以上、具体的には１．６〜１．９の高屈折率が必要となり、また平坦化層２０には１．５以下、具体的には１．２〜１．５の低屈折率が必要となる。
【００５０】
更に平坦化層２０の上面に第２封止膜２１が形成される。第２封止膜２１の弾性率は、１００ＧＰａ以上、具体的には２００ＧＰａ〜２５０ＧＰａ程度が好ましい。また、第２封止膜２１の膜厚は、２００ｎｍ〜６００ｎｍ程度が好ましい。２００ｎｍ未満であると、異物に対する被覆性が不足し部分的に貫通孔が形成されてしまい、ガスバリア性が損なわれてしまうおそれがあるからであり、６００ｎｍを越えると、応力によるクラックが生じてしまうおそれがあるからである。
【００５１】
また、本実施形態では、有機ＥＬ装置１をトップエミッション構造としていることから、第２封止膜２１は光透過性を有する必要があり、したがってその材質や膜厚を適宜に調整することにより、本実施形態では可視光領域における光線透過率を例えば８０％以上にしている。
【００５２】
第２封止膜２１の上面には、カラーフィルター層２２が形成される。カラーフィルター層２２は、フォトリソグラフィ法やインクジェット法により形成され、ＲＧＢのカラーレジストを各サブ画素色に対応し、パターニングする。また、発光素子２４を高温に晒すことは好ましくないので、例えば１２０℃以下にて減圧下での焼成や紫外線を当てることによって硬化する樹脂を使用する。
【００５３】
（封止基板）
さらに、カラーフィルター層２２が形成された素子基板２３Ａに封止基板３１が対向配置される。
この封止基板３１は、発光光を取り出す表示面を構成するため、ガラスまたは透明プラスチック（ポリエチレンテレフタレート、アクリル樹脂、ポリカーボネ―ト、ポリオレフィン等）などの光透過性を有する材料が用いられている。
【００５４】
また、素子基板２３Ａと封止基板３１との間の周辺部に周辺シール層３３が設けられている。
この周辺シール層３３は、素子基板２３Ａと封止基板３１の貼り合わせの位置精度の向上と後述する充填層３４（接着剤層）のはみ出しを防止する土手の機能を有し、紫外線によって硬化して粘度が向上するエポキシ材料等で構成されている。好ましくは、エポキシ基を有する分子量３０００以下のエポキシモノマー／オリゴマーが用いられる（モノマーの定義：分子量１０００以下、オリゴマーの定義：分子量１０００〜３０００）。例えば、ビスフェノールＡ型エポキシオリゴマーやビスフェノールＦ型エポキシオリゴマー、フェノールノボラック型エポキシオリゴマー、ポリエチレングリコールジグリシジルエーテル、アルキルグリシジルエーテル、３，４-エポキシシクロヘキセニルメチル-３'，４'-エポキシシクロヘキセンカルボキシレート、ε-カプロラクトン変性３，４-エポキシシクロヘキシルメチル３'，４'-エポキシシクロヘキサンカルボキレートなどがあり、これらが単独もしくは複数組み合わされて用いられる。
【００５５】
また、エポキシモノマー／オリゴマーと反応する硬化剤としては、ジアゾニウム塩、ジフェニルヨウドニウム塩、トリフェルスルフォニウム塩、スルホン酸エステル、鉄アレーン錯体、シラノール／アルミニウム錯体などのカチオン重合反応を起こす光反応型開始剤が好ましい。また、紫外線照射後に徐々に粘度が上昇する材料を用いると、１ｍｍ以下の細いシール幅でも周辺シール層３３の断裂を防ぎ、貼り合わせ後の充填剤のはみ出しを防ぐことができる。また、減圧しながら貼り合わせ時に気泡を発生し難くするため、含水量は１０００ｐｐｍ以下に調整された材料であることが好ましい。
【００５６】
周辺シール層３３の膜厚としては、画素隔壁１３、封止膜１７、マイクロレンズ１８、平坦化層２０、および充填層３４の総膜厚を考慮し、１０μｍ〜２５μｍが好ましい。なお、素子基板２３Ａと封止基板３１との距離を規制するために所定粒径の有機材料からなる球状粒子が混合されているものが好ましい。通常、無機材料の燐片状や塊状の粒子を混合してシール剤の粘度を高めているが、前述した第２封止膜２１が貼り合わせ圧着時に損傷してしまうため、本実施形態における有機ＥＬ装置１は、弾性率が小さい有機材料の球状粒子を周辺シール層３３に混合している。なお、周辺シール層３３は、封止膜１７、平坦化層２０および第２封止膜２１の端部上に設けられるように配置したが、これに限定されない。封止膜１７、平坦化層２０および第２封止膜２１の端部よりも素子基板２３Ａの外周側に周辺シール層３３を配置してもよい。
【００５７】
また、素子基板２３Ａと封止基板３１の間における周辺シール層３３に囲まれた内部に、熱硬化性樹脂からなる充填層３４（接着剤層）が形成されている。
この充填層３４は、前述した周辺シール層３３で囲まれた有機ＥＬ装置１の内部に隙間なく充填されており、素子基板２３Ａに対向配置された封止基板３１を固定させ、かつ外部からの機械的衝撃に対して緩衝機能を有し、発光層１２や第２封止膜２１の保護をするものである。
【００５８】
充填層３４は、硬化前の原料主成分としては、流動性に優れ、かつ溶媒のような揮発成分を持たない有機化合物材料である必要があり、好ましくはエポキシ基を有する分子量３０００以下のエポキシモノマー／オリゴマーが用いられる（モノマーの定義：分子量１０００以下、オリゴマーの定義：分子量１０００〜３０００）。例えば、ビスフェノールＡ型エポキシオリゴマーやビスフェノールＦ型エポキシオリゴマー、フェノールノボラック型エポキシオリゴマー、ポリエチレングリコールジグリシジルエーテル、アルキルグリシジルエーテル、３，４-エポキシシクロヘキセニルメチル-３'，４'-エポキシシクロヘキセンカルボキシレート、ε-カプロラクトン変性３，４-エポキシシクロヘキシルメチル３'，４'-エポキシシクロヘキサンカルボキレートなどがあり、これらが単独もしくは複数組み合わされて用いられる。
【００５９】
また、エポキシモノマー／オリゴマーと反応する硬化剤としては、電気絶縁性に優れ、かつ強靭で耐熱性に優れる硬化皮膜を形成するものが良く、透明性に優れ、かつ硬化のばらつきの少ない付加重合型が良い。例えば、３−メチル−１，２，３，６−テトラヒドロ無水フタル酸、メチル−３，６−エンドメチレン−１，２，３，６−テトラヒドロ無水フタル酸、１，２，４，５−ベンゼンテトラカルボン酸二無水物、３，３’，４，４’−ベンゾフェノンテトラカルボン酸二無水物、またはそれらの重合物などの酸無水物系硬化剤が好ましい。これらの硬化は、６０℃〜１００℃の範囲で行われ、その硬化皮膜は珪素酸窒化物との密着性に優れるエステル結合を持つ高分子となる。さらに、酸無水の開環を促進する硬化促進剤として芳香族アミンやアルコール類、アミノフェノール等の比較的分子量の高いものを添加することで低温かつ短時間での硬化が可能となる。
【００６０】
また、塗布時の粘度は、１００ｍＰａ・ｓ〜１０００ｍＰａ・ｓ（室温）が好ましい。理由は、貼り合わせ後の空間への材料充填性を考慮したもので、加熱直後に一度粘度が下がってから硬化が始まる材料が好ましい。また、貼り合わせ時に減圧した際に気泡が発生しにくくするため、含水量は１００ｐｐｍ以下に調整された材料であることが好ましい。
【００６１】
充填層３４の膜厚としては、５μｍ〜２０μｍが好ましい。なお、素子基板２３Ａと封止基板３１との距離を規制するために所定粒径の有機材料からなる球状粒子が混合されているものが好ましい。また、前述した周辺シール層３３と同様に、本実施形態における有機ＥＬ装置１は、上記有機材料からなる球状粒子と同じ、弾性率が小さい有機材料の粒子を混合している。粒子に弾性率が小さい有機材料を充填層３４に混合することにより、前述した第２封止膜２１の損傷を防ぐことができる。
【００６２】
（電子機器）
次に、上記実施形態の有機ＥＬ装置を備えた電子機器の例について図４（ａ）〜（ｃ）を参照して説明する。
図４（ａ）は、携帯電話の一例を示した斜視図である。図４（ａ）において、符号５０は携帯電話本体を示し、符号５１は有機ＥＬ装置１を備えた表示部を示している。
図４（ｂ）は、ワープロ、パソコンなどの携帯型情報処理装置の一例を示した斜視図である。図４（ｂ）において、符号６０は情報処理装置、符号６１はキーボードなどの入力部、符号６３は情報処理本体、符号６２は有機ＥＬ装置１を備えた表示部を示している。
図４（ｃ）は、腕時計型電子機器の一例を示した斜視図である。図４（ｃ）において、符号７０は時計本体を示し、符号７１は有機ＥＬ装置１を備えたＥＬ表示部を示している。
図４（ａ）〜（ｃ）に示す電子機器は、先の実施形態に示した有機ＥＬ装置１が備えられたものであるので、表示特性が良好な電子機器となる。
【００６３】
なお、電子機器としては、上記電子機器に限られることなく、種々の電子機器に適用することができる。例えば、ディスクトップ型コンピューター、液晶プロジェクター、マルチメディア対応のパーソナルコンピューター（ＰＣ）及びエンジニアリング・ワークステーション（ＥＷＳ）、ページャー、ワードプロセッサー、テレビ、ビューファインダー型又はモニター直視型のビデオテープレコーダー、電子手帳、電子卓上計算機、カーナビゲーション装置、ＰＯＳ端末、タッチパネルを備えた装置等の電子機器に適用することができる。
【符号の説明】
【００６４】
１…有機ＥＬ装置、１０…陽極（一対の電極）、１１…陰極（一対の電極）、１２…発光層（有機発光層）、１３…画素隔壁、１７…封止膜、１８…マイクロレンズ、１９…シリンドリカルレンズ、２０…平坦化層、２１…第２封止膜、２２…カラーフィルター層、２３Ａ…基板としての素子基板、３１…封止基板、３３…周辺シール層、３４…充填層（接着剤層）。
【図１】
2012216454.tif 000003
【図２】
2012216454.tif 000004
【図３】
2012216454.tif 000005
【図４】
2012216454.tif 000006